(57)【特許請求の範囲】
【請求項１】
基材上に、バインダー樹脂、光反射剤及び光拡散剤を含む光拡散性反射層を設けてなるプロジェクタ用反射型スクリーンにおいて、
前記光反射剤は、ノンリーフィングタイプの鱗片状アルミペーストであり、前記光拡散剤は、透明樹脂からなり、
前記光反射剤は、バインダー樹脂１００重量部に対し１０〜８０重量部含有され、前記光拡散剤は、前記光反射剤１００重量部に対し５〜５０重量部含有されていることを特徴とするプロジェクタ用反射型スクリーン。
【請求項２】
前記光反射剤は、前記光拡散性反射層の厚み方向において含有量が分布しており、前記基材に近い部分の方が上面側の部分よりも多く含まれることを特徴とする請求項１記載のプロジェクタ用反射型スクリーン。
【請求項３】
前記鱗片状アルミペーストは、その平均粒径が４〜６０μｍの範囲であることを特徴とする請求項１又は２記載のプロジェクタ用反射型スクリーン。
【請求項４】
前記透明樹脂から成る光拡散剤は、平均粒径が２〜２５μｍの球状形状であることを特徴とする請求項１ないし３のいずれか１項記載のプロジェクタ用反射型スクリーン。
【請求項５】
前記光拡散性反射層は、更に着色剤を含むことを特徴とする請求項１ないし４のいずれか１項記載のプロジェクタ用反射型スクリーン。
【請求項６】
前記基材の、前記光拡散性反射層が設けられた面と反対側の面に光遮断層を設けたことを特徴とする請求項１ないし５のいずれか１項記載のプロジェクタ用反射型スクリーン。
【発明の詳細な説明】
【０００１】
【発明の属する技術分野】
この発明は、OHP、スライド、映写機等のプロジェクタから投影された画像を
反射光として写し出すプロジェクタ用反射型スクリーンに関し、特に視野角の改善されたこの種のプロジェクタ用反射型スクリーンに関する。
【０００２】
【従釆の技術】
従来より反射型のスクリーンとして、プロジェクタからの光を反射する反射層と反射された光を拡散するための光拡散層とを備えた二層の反射型スクリーンが知られている。このような二層の反射型スクリーンでは、反射層はアルミ蒸着層或いはアルミペースト塗布層からなり、この反射層で反射された光をさらに光拡散層で拡散することにより、比較的広い視野角でぎらつきのない画像を見ることができる。しかし光拡散層によって反射光が拡散されるために、一般にＳＧ（スクリーンゲイン）値が低く、特に明室での観賞に用いた場合は外光の影響でコントラストが低下するという問題があった。
【０００３】
これに対し、反射輝度を改善するためにノンリーフィングタイプのアルミニウム鱗片とパール顔料鱗片とを混合したペーストを反射層に用いた技術も提案されている（特開平３−１１９３３４号）。しかし、このような反射型スクリーンでは反射層の上に光拡散層を設けない場合には、スクリーン表面の光沢が大きくなりぎらつきの問題が残る。
【０００４】
更に近年明室においてもプロジェクタから投影された映像を高コントラストで見ることが可能なように、偏光フィルムを用いた反射型スクリーン（特開平4-301830号等）が用いられている。このような偏光フィルムを使用した反射型スクリーンは、偏光フィルムを用いることによって偏光プロジェクタからの光のみを選択的に反射することが可能となり、明室でも高コントラストの画像を見ることができる。
【０００５】
しかし近年の液晶プロジェクタ側の開発により、非常に光源が明るく、外光との差が大きなプロジェクタが製造されるようになり、このようなプロジェクタを用いた場合には反射型フィルムとして上述した偏光フィルムを用いる必要性がなくなってきている。また一般に偏光フィルムは非常に高価で、偏光軸の方向によっては大型のスクリーンを製造することが困難であった。
【０００６】
このような非常に光源の明るいプロジェクタ用の反射型スクリーンとして、支持体上に、低屈折率の光拡散剤を分散させた反射層を形成してなる反射型スクリーンが提案されている（特開平6-14846号）。この反射型スクリーンでは、反射層に比較的粒径の大きい（２５〜３０μｍ）のビーズを分散させることにより、アルミペーストの露出した部分で光を真正面に反射させ、ビーズの露出した部分で光を斜め方向に散らすことにより、広い角度で明るい映像を見ることが可能であるとされている。
【０００７】
【発明が解決しようとする課題】
ところで、上述したように光源の明るさが非常に明るいプロジェクタ用の反射型スクリーンでは、一般に反射型スクリーンに要求されるＳＧ値、輝度ムラがないこと、高いコントラスト、視野角が広いこと等に加え、さらに光源からの光によってスクリーン面がぎらつかないこと、いわゆるホットスポットがないことが要求される。
【０００８】
従って本発明は、特に光源の明るさが非常に明るい明室用プロジェクタに好適な反射型スクリーンであって、反射型スクリーンとしての特性に優れ、高コントラストが得られ、特に視野角が広く且つ表面のぎらつきの抑制された反射型スクリーンを提供することを目的とする。
【０００９】
【課題を解決するための手段】
上記目的を達成するために、本発明者らは反射層を構成する材料について鋭意研究した結果、光反射剤として反射層に用いられる鱗状アルミペーストにはノンリーフィングタイプのものとリーフィングタイプのものとがあるが、このうちノンリーフィングタイプのアルミペーストを用い、これに透明樹脂からなる光拡散剤を加えることにより、一層でも反射層と光拡散層との二層を形成した場合に近い反射特性を示し、視野角が広く、反射層表面のぎらつきが抑制された映像を写し出すことができることを見出した。
【００１０】
即ち、本発明のプロジェクタ用反射型スクリーンは、基材上に、バインダー樹脂、光反射剤及び光拡散剤を含む光拡散性反射層を設けてなるプロジェクタ用反射型スクリーンにおいて、光反射剤としてノンリーフィングタイプの鱗片状アルミペーストを用い、光拡散剤として透明樹脂から成る光拡散剤を用いたものである。
【００１１】
この反射型スクリーンは、光拡散層を別途設けたものに比べ明るい映像を映し出すことができ、また光拡散層を別途設けなくても適度な光拡散性を得ることができ、これにより視野角が広く、ぎらつきのない映像を見ることができる。これは、ノンリーフィングタイプの鱗片状アルミペーストは、リーフィングタイプのもののように層の表面に浮き上がることなく、層の下側に多く、上側にいくに従って少なく分布するように分散される傾向があるので、一層でも二層のような効果（光拡散効果）を生じるとともに、スクリーン表面のぎらつきを抑えることができるものと考えられる。
【００１２】
本発明のプロジェクタ用反射型スクリーンにおいて、光拡散性反射層は鱗片状アルミペーストを、バインダー樹脂１００重量部に対し１０〜８０重量部含有することが好ましい。また鱗片状アルミペーストは、その平均粒径が４〜６０μｍの範囲のものを用いることが好ましい。平均粒径をこの範囲とすることにより、高い輝度が得られ且つ効果的にぎらつきを抑制することができる。
【００１３】
光拡散剤としては、球状形状のものが好適であり、特に平均粒径が２〜２５μｍの範囲のものを用いることが好ましい。このような透明樹脂から成る光拡散剤を用いることにより、上述したノンリーフィングタイプの鱗片状アルミペーストと合せた効果を得ることができる。
【００１４】
さらに本発明のプロジェクタ用反射型スクリーンは、光拡散性反射層に黒色系統の着色剤を含むことができる。黒色の着色剤を含有せしめることにより、明部と暗部のコントラストを向上させることができる。
【００１５】
また本発明のプロジェクタ用反射型スクリーンは、基材の、光拡散性反射層が設けられた面と反対側の面に光遮断層を設けることができ、これにより裏面からの外光を遮断することができる。
【００１６】
【発明の実施の形態】
以下、本発明のプロジェクタ用反射型スクリーンの詳細を説明する。
【００１７】
本発明のプロジェクタ用反射型スクリーンは、基本的な構造として図１に示すように基材１と、基材１上に形成された光拡散性反射層２とを備えている。
【００１８】
基材１は、メタクリル酸メチル、アクリル酸メチル等の（メタ）アクリル酸エステルの単独若しくは共重合体、ポリエチレンテレフタレート等のポリエステル、ポリカーボネート、ポリ塩化ビニル、ポリスチレン等の樹脂シートを使用することができる。このような基材１は、透明であってもよいが、光拡散性反射層２の反射特性を高めるために白色顔料を練り込んだものを使用することが好ましい。更に外光を遮断することを目的として、図２に示すように光拡散性反射層２と反対側に光遮断層３を設けることが好ましい。光遮断層３は、樹脂中にカーボンブラック等の黒色顔料を適宜含有せしめた黒色フィルムや黒に着色された紙等が採用でき、基材１の光拡散性反射層２と反対の面にコーティング或いはラミネートすることによって形成できる。
【００１９】
光拡散性反射層２は、バインダー樹脂と、光反射剤として鱗片状のアルミペーストと、光拡散剤として透明な樹脂ビーズを含む。
【００２０】
バインダー樹脂としては、酢酸ビニル樹脂、変性酢酸ビニル樹脂、変性酢酸ビニル／アクリル共重合樹脂、エチレン／酢酸ビニル樹脂、ポリエステル樹脂、アクリル共重合樹脂、アクリルシリコン系樹脂、セルロース樹脂、塩化ビニル／酢酸ビニル共重合樹脂、スチレン系樹脂、ウレタン系樹脂、エポキシ系樹脂、変性ポリビニルアルコール系樹脂、アクリロニトリルゴム等から選ばれる１種または２種以上を混合して使用することができる。
【００２１】
鱗片状アルミペーストには、アルミフレーク（鱗片状アルミ）をステアリン酸でコーティングしたリーフィングタイプのものと、アルミフレークをオレイン酸でコーティングしたノンリーフィングタイプのものとがあるが、本発明の反射型スクリーンにおいてはノンリーフィングタイプのものを用いる。リーフィングタイプの鱗片状アルミペーストは、バインダー樹脂中に分散させたときにアルミフレークが表面に浮いてくるため、これを用いて反射層を形成した場合には反射層表面がかなりギラついてしまうのに対し、ノンリーフィングタイプのアルミペーストは、アルミフレークが樹脂中に適当に分散されるので、光分散剤と共に樹脂中に含有せしめたときに光分散剤の機能を阻害することなく、良好な光反射性を付与することができる。尚、アルミペーストとしては、オレイン酸でコーティングされたアルミフレークと有機溶剤とから成るもののみならず、更に樹脂が含まれるものも使用できる。
【００２２】
このようなノンリーフィングタイプの鱗片状アルミペーストは、鱗片状アルミの平均粒径が４〜６０μｍ、好適には１０〜４０μｍの範囲のものを使用する。鱗片状アルミの粒径が小さすぎる場合には、十分な反射性を得ることができず、輝度が低くなり、また粒径が大きすぎる場合には、ぎらつきが目立つようになる。
【００２３】
鱗片状アルミペーストの含有量は、バインダー樹脂１００重量部に対し１０〜８０重量部の範囲が好ましく、より好適には２０〜５０重量部の範囲とする。アルミペーストの量をこのような範囲とすることにより、ぎらつきを生じることなく、しかも十分な輝度を得ることができる。尚、ここでアルミペーストの含有量とは、ペースト中に樹脂が含まれる場合にはこのような樹脂を除く含量を言う。
【００２４】
光拡散剤としては、透明な樹脂ビーズを用いる。透明な樹脂ビーズを用いることにより、光反射剤の反射特性を阻害することなく、適当な光拡散性を付与することができる。このような樹脂ビーズとしては、アクリルビーズ、スチレンビーズ、ウレタンビーズ等の樹脂ビーズを用いることができ、特にスチレンビーズが好ましい。樹脂ビーズは粒径２〜２５μｍのものが好ましい。粒径がこのような範囲の透明樹脂ビーズを用いることにより、広い視野角及び高いＳＧ値が得られる。
【００２５】
光拡散剤の含有量は、アルミペースト固形分１００重量部に対し、５〜５０重量部、好適には８〜２５重量部程度とする。
【００２６】
本発明の光拡散性反射層は、上記の光反射剤及び光拡散剤の他に、カーボンブラック等の黒色系の着色剤を適宜含有せしめることができる。光拡散反射層にこのような着色剤を含有せしめることにより、光の照射された部分（明部）と暗部とのコントラストを高めることができる。着色剤の含有量は、例えばカーボンブラックの場合、バインダー樹脂１００重量部に対し、１重量部以上、好適には２重量部以上とする。
【００２７】
更に本発明の光拡散性反射層は、紫外線吸収剤、帯電防止剤等の公知の添加剤を含有せしめることができる。
【００２８】
本発明の反射型スクリーンは、上述したバインダー樹脂、光反射剤、光拡散剤及び必要に応じて黒色着色剤及び添加剤を適当な溶剤とともに基材上に塗布・乾燥することにより形成できる。光拡散性反射層の厚さは特に限定されないが、通常６〜２０μｍ程度とする。また基材に光遮断層を設ける場合には、光遮断層を形成するバインダー樹脂及び黒色着色剤を適当な溶剤とともに基材上に塗布・乾燥することにより形成するか、黒色のフィルム或いは紙を光拡散性反射層と反対側にラミネートする。
【００２９】
このように構成される本発明の反射型スクリーンは、高いＳＧ値と広い視野角を示し、しかもぎらつきが抑制され見やすい映像を写し出すことができる。
【００３０】
【実施例】
以下、本発明の実施例を示す。
実施例１
厚さ100μｍのポリエステルフィルム（ルミラーＥ２０：東レ社)に、下記処方の光拡散性反射層用塗布液をバーコーターにより塗布・乾燥して反射層を形成し、反射型スクリーンを得た。
【００３１】
アクリル樹脂（樹脂固形分50％）      ３０重量部
（アクリディックA-807:大日本インキ化学工業社）
硬化剤（固形分60％）                  ６重量部
（タケネートD110N：武田薬品工業社）
アルミペースト（アルミ固形分50％）  １２重量部
（5501EA:昭和アルミパウダー社）
スチレンビーズ（６μｍ）              １重量部
（SBX-6:積水化学工業社）
カーボンブラック                      １重量部
酢酸エチル                          ４０重量部
酢酸ブチル                          ４０重量部
【００３２】
この反射型スクリーンについて光沢、ＳＧ値、コントラスト比及び視野角を測定した。光沢はJIS-K-7105（標準光源からの光を６０度で試料面に当て、正反射成分を受光器で測定）により測定した。ＳＧ値は、スクリーン面の輝度及び光源の照度から、式ＳＧ＝（Ｂ／Ｅ）×π（式中、Ｂはスクリーン面の輝度（cd／m2＝nit）、Ｅは照度（lm／m2＝lux）である）により求めた。また、コントラスト比は、コントラスト比＝（外光反射輝度＋白信号輝度）／（外光反射輝度＋黒信号輝度）により求めた。光沢、ＳＧ値、コントラスト比の結果は、表１に示した。視野角については、輝度計を固定し、スクリーン面を０°〜５０°まで１０°毎に角度を変えて輝度を測定し、正面輝度（０°）を１００としたときの各角度における輝度を求めた。結果を表２にまとめた。
【００３３】
実施例２
アルミペーストの含有量を１６重量部に変えた以外は実施例１と同様にして、反射型スクリーンを製造した。この反射型スクリーンについても、実施例１と同様に光沢、ＳＧ値、コントラスト比及び視野角を測定した。結果を併せて、表１及び表２に示す。
【００３４】
比較例１
光拡散剤として、スチレンビーズの代りにパール顔料（イリオジン１２０：メルクジャパン社）を１重量部用いた以外は実施例１と同様にして反射型スクリーンを製造した。この反射型スクリーンについても実施例１と同様に光沢、ＳＧ値、コントラスト値および視野角を測定した。結果を併せて表１及び表２に示す。
【００３５】
比較例２
アルミペーストとしてリーフィングタイプのアルミペースト（sap130:昭和アルミパウダー社）１０重量部を用いた以外は実施例１と同様にして反射型スクリーンを製造した。この反射型スクリーンについても実施例１と同様に光沢、ＳＧ値、コントラスト値および視野角を測定した。結果を併せて表１及び表２に示す。
【００３６】
比較例３
光拡散剤として、スチレンビーズの代りに酸化ケイ素（サイリシア７７０：富士シリシア化学社）を１重量部用いた以外は実施例１と同様にして反射型スクリーンを製造した。この反射型スクリーンについても実施例１と同様に光沢、ＳＧ値、コントラスト値および視野角を測定した。結果を併せて表１及び表２に示す。
【００３７】
実施例３
アルミペーストの含有量を２６重量部に変えた以外は実施例１と同様にして、反射型スクリーンを製造した。この反射型スクリーンについても、実施例１と同様に光沢、ＳＧ値、コントラスト比及び視野角を測定した。結果を併せて、表１及び表２に示す。
【００３８】
比較例４
アルミペーストの含有量を２．５重量部に変えた以外は実施例１と同様にして、反射型スクリーンを製造した。この反射型スクリーンについても、実施例１と同様に光沢、ＳＧ値、コントラスト比及び視野角を測定した。結果を併せて、表１及び表２に示す。
【００３９】
実施例４
光拡散剤として平均粒径６μｍのスチレンビーズを用いる代りに平均粒径１２〜１７μｍのウレタンビーズ（アートパールC-400C：根上工業社）を１重量部用いた以外は実施例１と同様にして、反射型スクリーンを製造した。この反射型スクリーンについても、実施例１と同様に光沢、ＳＧ値、コントラスト比及び視野角を測定した。結果を併せて、表１及び表２に示す。
【００４０】
実施例５
光拡散剤として平均粒径６μｍのスチレンビーズを用いる代りに平均粒径２０μｍのアクリルビーズ（ラブコロール030(F)：大日精化工業社）を１重量部用いた以外は実施例１と同様にして、反射型スクリーンを製造した。この反射型スクリーンについても、実施例１と同様に光沢、ＳＧ値、コントラスト比及び視野角を測定した。結果を併せて、表１及び表２に示す。
【００４１】
【表１】
0003674891.tif 000002
表１の結果から明らかなように、ＳＧ値及びコントラスト比については、実施例と比較例１、２に大差はなく、いずれも反射型スクリーンとして実用的な範囲の数値を示したが、光沢については、実施例のスクリーンは比較例のスクリーンに比べ低い光沢値を示し、ぎらつきが抑制されることが示された。実際にプロジェクタからの光を各実施例で得られたスクリーンに照射したところ光沢値が高い（１５を超える）比較例１、２のスクリーンでは、かなりぎらつきを生じ、映像が見にくく長時間スクリーン面を見続けるのが困難であったのに対し、光沢の押えられた実施例１〜５のスクリーンではぎらつきがなく、映像が見やすかった。特に粒径の小さいスチレンビーズを用いた実施例１〜３のスクリーンではＳＧ値も高く、しかもぎらつきが抑制されていた。
【００４２】
また光拡散剤として酸化ケイ素を用いた比較例３では、ぎらつきは抑制されたものの、ＳＧ値が低い値を示した。
【００４３】
アルミペーストの含有量が低い（樹脂１００重量部に対し約６重量部）比較例４では、光沢値が高く、ＳＧ値が低く、スクリーンとしての使用に耐えないものであった。
【００４４】
【表２】
0003674891.tif 000003
また表２の結果からわかるように、光拡散剤としてパール顔料を用いた比較例１のスクリーンに比べ、実施例１〜５のスクリーンでは広い視野角が得られた。また光反射剤としてリーフィングタイプのアルミペーストを用いた比較例２のスクリーンは、全体としての視野角の広さは実施例１、２と大差はないが、正面に対する角度が±１０°〜３０°の範囲で、正面輝度に対する輝度が急激に減少した。これに対し、実施例１〜３のスクリーンでは、正面から周辺に向って輝度の変化が緩やかで視野角及び光拡散性がよいことがわかる。
【００４５】
【発明の効果】
以上の実施例からも明らかなように、本発明の反射型スクリーンは反射層にノンリーフィングタイプの鱗状アルミペーストと透明樹脂からなる光拡散剤を含有せしめることにより、一層構造で高いＳＧ値と広い視野角を得ることができ、明るくまた見やすい映像を写し出すことができる。また一層構造であるため、大型のスクリーンでも容易且つ低コストで製造できる。
【図面の簡単な説明】
【図１】本発明の反射型スクリーンの一実施例を示す断面図。
【図２】本発明の反射型スクリーンの他の実施例を示す断面図。
【符号の説明】
１・・・・・・基材
２・・・・・・光反射性拡散層
【図１】
0003674891.tif 000004
【図２】
0003674891.tif 000005